(57)【要約】【課題】印判の印面に付着したゴミ、紙粉、ほこり等を容易に除去することができる印判清掃具であって、特にインキ自給式多孔性ゴム印判の印面を印判清掃具に押し付けてゴミ、紙粉、ほこり等を除去した際に、多孔性ゴム材の印面が剥離することなく、かつ印判清掃具にインキが付着した場合であっても、極めて短時間で付着インキが乾燥する印判清掃具を提供するものである。【解決手段】原料ゴムと、ポリオキシエチレンポリオキシプロピレンアルキルエーテルと、必要に応じてポリオキシエチレン系非イオン界面活性剤を配合してなる印判清掃具。【特許請求の範囲】
【請求項１】
原料ゴムと、ポリオキシエチレンポリオキシプロピレンアルキルエーテルを配合してなる印判清掃具。
【請求項２】
請求項１に記載の印判清掃具に、ポリオキシエチレン系非イオン界面活性剤を更に配合してなる印判清掃具。
【発明の詳細な説明】
【技術分野】
【０００１】
本発明は、印判清掃具に関する。さらに詳しくは、特にインキ自給式ゴム印判等の印面に付着したゴミ、紙粉、ほこり等を除去できる印判清掃具に関する。
【背景技術】
【０００２】
従来、印判の印面に付着したゴミ、紙粉、ほこり等を除去する清掃具としては、粘着性のものが知られており、鉱物油、植物油に樹脂、ゴム等を加熱溶解し更にクレーを加配練合して製造されるもの、フローリー分子量が３万から８万の範囲のポリイソブチレンもしくはブチルゴムまたはこれらの混合物からなるもの等が知られている。これらの印判清掃具に、印鑑やゴム印等を押し付けると、印面に付着したゴミ、紙粉、ほこり等を容易に除去できるので有用であった。
しかし、これらの印判清掃具は、無数の微細な連続気孔を有する多孔性ゴム材よりなるインキ自給式ゴム印判には不向きである。なぜなら、これらの印判清掃具は粘着力が非常に強く、印面を清掃する際に多孔性ゴム材の印面が剥離してしまい、捺印印影が一部欠損してしまうといった不具合を生じていた。また、印判清掃具に印面を押し付けた際にインキも同時に付着し長時間乾燥しないため、該インキが付着した状態の印判清掃具に、色の違うインキを内蔵したインキ自給式ゴム印判を押し付けた場合、印面に違う色のインキが転写付着してしまい、鮮明捺印ができなくなる不具合が生じていた。また前記付着インキが乾燥せずに付着した状態の印判清掃具に、指やその他のもので不用意に触れた場合、触れた部分はさることながら、気付かずに他の場所まで汚してしまうおそれがあった。
【０００３】
【特許文献１】実公昭２８−８１０９号
【特許文献２】実公昭６２−２０２９２号
【発明の開示】
【発明が解決しようとする課題】
【０００４】
そこで、本発明は印判の印面に付着したゴミ、紙粉、ほこり等を容易に除去することができる印判清掃具であって、特にインキ自給式多孔性ゴム印判の印面を印判清掃具に押し付けてゴミ、紙粉、ほこり等を除去する際に、多孔性ゴム材の印面が剥離することなく、かつ印判清掃具にインキが付着した場合であっても、極めて短時間で付着インキが乾燥する印判清掃具を提供するものである。
【課題を解決するための手段】
【０００５】
本発明は、原料ゴムと、ポリオキシエチレンポリオキシプロピレンアルキルエーテルを配合してなる印判清掃具である。また、前記印判清掃具に、ポリオキシエチレン系非イオン界面活性剤を更に配合してなる印判清掃具である。
【発明の効果】
【０００６】
本発明の印判清掃具では、原料ゴムと、ポリオキシエチレンポリオキシプロピレンアルキルエーテルと、必要に応じてポリオキシエチレン系非イオン界面活性剤を配合しているため、効果は次のようなものである。
1、 本発明の印判清掃具は、印鑑、ゴム印、インキ自給式ゴム印判等の印面に付着したゴミ、紙粉、ほこり等を適度の粘着性によって粘着し、印面は完全に清掃される。
2、本発明の印判清掃具が有する粘性は、ゴミ、紙粉、ほこり等は粘着させるが、インキ自給式ゴム印判等の印面の印字部を傷つける程には粘着力はないため、無数の微細な連続気孔を有するゴム印判の印面の清掃に最も適している。
3、本発明の印判清掃具は、印面を清掃する際にインキが付着した場合であっても、極めて短時間で付着インキが乾燥するため、色の違うインキを内蔵したインキ自給式ゴム印判を押し付けた場合であっても、印面に違う色のインキが転写付着することがなく、よって鮮明捺印ができなくなる不具合は生じない。また、不用意に印判清掃具表面に触れた場合であっても、付着インキが乾燥しているため汚れることがない。
4、本発明の印判清掃具は、自由に変形させることができるので、長期間使用して印判清掃具の表面に汚れがこびり付いた場合は、印判清掃具を内部へ練り込んで汚れを包み込み、その表面を初期状態に近づけて何度でも繰り返し使用可能とすることができる。
【発明を実施するための最良の形態】
【０００７】
以下、本発明を詳細に説明する。
本発明に用いることができる原料ゴムとしては、天然ゴム（ＮＲ）、イソプレンゴム（ＩＲ）、ブタジエンゴム（ＢＲ）、スチレン−ブタジエンゴム（ＳＢＲ）、ブチルゴム（ＩＩＲ）、エチレン−プロピレンゴム（ＥＰＭ）、エチレン−プロピレン−ジエン共重合ゴム（ＥＰＤＭ）、クロロプレンゴム（ＣＲ）、アクリロニトリル−ブタジエンゴム（ＮＢＲ）、ニトリルゴム、水素化ニトリルゴム（ＨＳＮ）、クロロスルホン化ポリエチレン（ＣＳＭ）、エピクロロヒドリンゴム（ＥＣＯ）、塩素化ポリエチレン、アクリルゴム（ＡＣＭ）、シリコーンゴム、フッ素ゴム等の未加硫ゴムを用いることができる。
また、天然ゴム（ＮＲ）、イソプレンゴム（ＩＲ）、ブタジエンゴム（ＢＲ）、スチレン−ブタジエンゴム（ＳＢＲ）、ブチルゴム（ＩＩＲ）、エチレン−プロピレンゴム（ＥＰＭ）、エチレン−プロピレン−ジエン共重合ゴム（ＥＰＤＭ）、クロロプレンゴム（ＣＲ）、アクリロニトリル−ブタジエンゴム（ＮＢＲ）、ニトリルゴム、水素化ニトリルゴム（ＨＳＮ）、クロロスルホン化ポリエチレン（ＣＳＭ）、エピクロロヒドリンゴム（ＥＣＯ）、塩素化ポリエチレン、アクリルゴム（ＡＣＭ）、シリコーンゴム、フッ素ゴム等を硫黄系加硫剤によって加硫した加硫ゴムを再生ゴム化したものも用いることができる。再生ゴムは、不要になった廃棄ゴムを細かく粉砕した後、脱硫剤を添加し、ロール機や密閉式混練機等を用いて素練りを施し、その際に生じる機械的せん断力や熱、あるいは外部から加えた熱によって硫黄架橋結合を切断させて主に得られる。脱硫剤としては、ジアリールジスルフィド、ジフェニルジスルフィド、ジトリルジスルフィド、ジキシリルジスルフィド、ビス（４−アミノフェニル）ジスルフィド、ジブチルジスルフィド、ジイソプロピルジスルフィド、ジｔ−ブチルジスルフィド、ハロゲン化ジフェニルジスルフィド、フェニルヒドラジン―塩化第一鉄、チオフェノール−ブチルアミン塩などが用いられる。
本発明では、８５重量％〜９９重量％の原料ゴムが用いられ、上記原料ゴムの中の１又は２以上を用いることができる。
【０００８】
本発明に用いることができるポリオキシエチレンポリオキシプロピレンアルキルエーテルとしては、ポリオキシエチレンポリオキシプロピレンブチルエーテル、ポリオキシエチレンポリオキシプロピレンセチルエーテル、ポリオキシエチレンポリオキシプロピレンラウリルエーテル、ポリオキシエチレンポリオキシプロピレンステアリルエーテルなどを用いることができ、それらは水溶性高分子化合物である。特に、ポリオキシエチレンポリオキシプロピレンブチルエーテルが本発明の効果を得るために最も好ましい。
前記ポリオキシエチレンポリオキシプロピレンブチルエーテルとしては、ユニルーブ５０ＭＢ―１１、ユニルーブ５０ＭＢ―２６、ユニルーブ５０ＭＢ―７２、ユニルーブ５０ＭＢ―１６８（以上、日本油脂株式会社製）等を例示することができる。ポリオキシエチレンポリオキシプロピレンセチルエーテルとしては、ユニセーフ１０Ｐ−４、ユニセーフ２０Ｐ−４、ユニセーフ５Ｐ−４、ユニセーフ５Ｐ−８、ユニセーフ１０Ｐ−８、ユニセーフ２０Ｐ−８（以上、日本油脂株式会社製）等を例示することができる。ポリオキシエチレンポリオキシプロピレンラウリルエーテルとしては、ノニオンＡ−１０Ｒ、ノニオンＡ−１３Ｐ、ノニオンＡ−２５Ｂ（以上、日本油脂株式会社製）等を例示することができる。ポリオキシエチレンポリオキシプロピレンステアリルエーテルとしては、ユニルーブ１０ＭＳ−２５０ＫＢ、ユニセーフ３４Ｓ−２３（以上、日本油脂株式会社製）等を例示することができる。
本発明では、上記ポリオキシエチレンポリオキシプロピレンアルキルエーテルの中の１又は２以上を用いることができ、１．０重量％〜１０重量％が好ましく用いられる。
ポリオキシエチレンポリオキシプロピレンアルキルエーテルを配合すると、印面を清掃する際に印判清掃具に付着するインキの乾燥時間が早くなる。そのため、色の違うインキを内蔵したインキ自給式ゴム印判を押し付けた場合であっても、印面に違う色のインキが転写付着することがない効果が得られる。ポリオキシエチレンポリオキシプロピレンアルキルエーテルを配合しない場合は、印面を清掃する際に印判清掃具に付着するインキの乾燥時間が４倍以上遅くなる。
【０００９】
本発明に用いることができるポリオキシエチレン系非イオン界面活性剤としては、ポリオキシエチレンソルビタンモノヤシ脂肪酸エステル、ポリオキシエチレンソルビタンモノステアレート、ポリオキシエチレンソルビタンモノオレートなどを用いることができ、それらは、親水性が高くＨ．Ｌ．Ｂ値が１４以上である。特に、ポリオキシエチレンソルビタンモノオレートが本発明の効果を得るために最も好ましい。ここで、Ｈ．Ｌ．Ｂ値とは親水性親油性バランス（ｈｙｄｒｏｐｈｉｌｅ―ｌｙｐｏｐｈｉｌｅ ｂａｌａｎｃｅ）を数量的に表したものであり、数が小さいほど親油性が強く、大きいほど親水性の強いことを示している。
前記ポリオキシエチレンソルビタンモノヤシ脂肪酸エステルとしては、ソルゲンＴＷ−２０（Ｈ．Ｌ．Ｂ値１６．７）（以上、第一工業製薬株式会社製）等を例示することができる。ポリオキシエチレンソルビタンモノステアレートとしては、ソルゲンＴＷ−６０Ｖ（Ｈ．Ｌ．Ｂ値１４．９）、ソルゲンＴＷ−６０（Ｈ．Ｌ．Ｂ値１４．９）（以上、第一工業製薬株式会社製）等を例示することができる。ポリオキシエチレンソルビタンモノオレートとしては、ソルゲンＴＷ−８０Ｖ（Ｈ．Ｌ．Ｂ値１５．０）、ソルゲンＴＷ−８０（Ｈ．Ｌ．Ｂ値１５．０）（以上、第一工業製薬株式会社製）等を例示することができる。
本発明では、上記ポリオキシエチレン系非イオン界面活性剤の中の１又は２以上を用いることができ、０.１重量％〜２.０重量％が好ましく用いられる。
ポリオキシエチレン系非イオン界面活性剤を配合すると、印面を清掃する際に印判清掃具に付着するインキの乾燥時間が早くなる。そのため、色の違うインキを内蔵したインキ自給式ゴム印判を押し付けた場合であっても、印面に違う色のインキが転写付着することがない効果が得られる。ポリオキシエチレンポリオキシプロピレンアルキルエーテルのみを配合した場合と比べて、印面を清掃する際に印判清掃具に付着するインキの乾燥時間が約１．５倍早くなる。
【００１０】
ここでインキ自給式ゴム印判に内蔵されたインキは、顔料、染料の着色剤を問わず、揮発性油性インキ、不揮発性油性インキ、水性インキなど印判用インキとして知られているもの全てに対応できるが、特に、油性顔料系のインキが本発明の効果を得るために最も好ましい。
油性顔料系インキは油性溶媒中で顔料が分散している。印判清掃時、印判清掃具に配合された水溶性高分子化合物のポリオキシエチレンポリオキシプロピレンアルキルエーテルと前記油性顔料系インキとが接触すると、互いに相溶性がないため、油性溶媒中の顔料分散系が崩壊し、顔料分が凝集ゲル化する。その後、凝集ゲル化した顔料分と溶媒分が分離し、溶媒分のみ清掃具へ吸収されるため、油性顔料系インキの乾燥時間は早くなるものと推察される。前記ポリオキシエチレンポリオキシプロピレンアルキルエーテルを印判清掃具に配合しない場合は、油性顔料系インキの分散系崩壊に時間がかかるため、インキの乾燥時間が遅くなるものと推察される。また、必要に応じて配合されるポリオキシエチレン系非イオン界面活性剤は、親水性が高いため、前記顔料分散系の崩壊、凝集ゲル化がより促進されるものと推察される。
【００１１】
本発明では、他の成分として、可塑剤、添加剤、充填剤などを更に配合することもできる。また、本発明では、印判として特にインキ自給式ゴム印判を挙げているが、特にこれに限定されるものではなく、印鑑、ゴム印等であっても、清掃性については同様の効果が得られるものである。
【００１２】
本発明の印判清掃具は、主素材としてゴムを用いるのでゴム状物質であって、未加硫ゴムと、ポリオキシエチレンポリオキシプロピレンアルキルエーテルと、必要に応じてポリオキシエチレン系非イオン界面活性剤を用い、これらを混練りして印判清掃具を製造することができる。また、再生ゴムと、ポリオキシエチレンポリオキシプロピレンアルキルエーテルと、ポリオキシエチレン系非イオン界面活性剤を用い、これらを混練りして印判清掃具を製造することもでき、更に、細分化した加硫済み廃ゴムと、脱硫剤と、ポリオキシエチレンポリオキシプロピレンアルキルエーテルと、ポリオキシエチレン系非イオン界面活性剤を用い、これらを加熱加圧しながら混練りして印判清掃具を製造することもできる。
【００１３】
以下、実施例により本発明を更に具体的に説明するが、本発明はこの実施例によって限定されるものではない。また、後述する実施例は、全て前記本発明の効果を発揮するものであった。
【実施例１】
【００１４】
再生天然ゴム                                            ９５.０重量％
ユニルーブ５０ＭＢ―７２（日本油脂株式会社製ポリオキシエチレンポリオキシプロピレンブチルエーテル）                                        ５.０重量％
再生天然ゴムを細分化し、他の物質と共に混練りしたところ粘着性のある印判清掃具に適したゴム状組成物を得た。
【実施例２】
【００１５】
再生天然ゴム                                            ９５.０重量％
ユニルーブ５０ＭＢ―７２（日本油脂株式会社製ポリオキシエチレンポリオキシプロピレンブチルエーテル）                                        ４.８重量％
ソルゲンＴＷ−８０（第一工業製薬株式会社製ポリオキシエチレンソルビタンモノオレート）                                                      ０.２重量％
再生天然ゴムを細分化し、他の物質と共に混練りしたところ粘着性のある印判清掃具に適したゴム状組成物を得た。
【比較例】
【００１６】
再生天然ゴム                                            ９９.０重量％
ワセリン                                                  １.０重量％
再生天然ゴムを細分化し、他の物質と共に混練りしたところ粘着性のある印判清掃具に適したゴム状組成物を得た。
【００１７】
各実施例および比較例の印判清掃具を用い、油性顔料系インキを内蔵した市販のインキ自給式ゴム印判（シヤチハタ株式会社製  商品名ネーム９）を用いて試験を行った。それぞれに、清掃具への印判押し付け荷重を０.７ｋｇ、印判押し付け時間を１秒、試験環境は温度２０℃、湿度６５％で行い、印判の印面状態および清掃具へ付着したインキの乾燥時間を測定した。印判の印面状態は目視で確認し、付着インキの乾燥時間は、指で軽く一回擦って乾燥の有無を確認した。以下、実施例１〜２及び比較例の試験結果を表１に示す。
2007090602.tif 000002